(57)【特許請求の範囲】
【請求項１】
アクリル樹脂１００重量部にジメチルアミノエチルアクリレ−トまたはジエチルアミノエチルアクリレ−トを１．５〜４重量部導入したアクリル樹脂を印刷インキ用樹脂組成物中に５０重量％（固形分換算）以上含むことを特徴とするとする紙用溶剤型グラビア輪転用印刷インキ組成物。
【請求項２】
請求項１記載の紙用溶剤型グラビア輪転用印刷インキ組成物を被印刷体に印刷して成る印刷物。
【発明の詳細な説明】
【０００１】
【発明の属する技術分野】
本発明は印刷インキ用樹脂組成物及びその利用に関する。
【０００２】
【従来の技術】
従来、紙用印刷インキのバインダー成分として、印刷適性が良好であることからアクリル系樹脂が使用されている。
しかし、アクリル系樹脂を用いた印刷インキ皮膜は脆く破壊されるおそれがある。そのため、印刷後に荷重がかかるような工程、例えば印刷された紙原反の巻きをフォークリフトで移動させる際等に接触したところや巻きが広がらないように止めておいたバンドの跡等のような、荷重が集中して圧力がかかる場合においてはインキ皮膜が破壊されて非印刷面に転移してしまう裏移り事故が頻繁に発生していた。
【０００３】
【発明が解決しようとする課題】
本発明の目的は、印刷インキ組成物を印刷して成るインキ皮膜の強度と顔料分散性を向上させることにより、印刷後の裏移り現象抑制が良好で光沢のある印刷インキ組成物を提供することにある。
【０００４】
すなわち、第１の発明は、アクリル樹脂１００重量部にジメチルアミノエチルアクリレ−トまたはジエチルアミノエチルアクリレ−トを１．５〜４重量部導入したアクリル樹脂を印刷インキ用樹脂組成物中に５０重量％（固形分換算）以上含むことを特徴とするとする紙用溶剤型グラビア輪転用印刷インキ組成物である。
【０００５】
また、第２の発明は、第１発明記載の紙用溶剤型グラビア輪転用印刷インキ組成物を被印刷体に印刷して成る印刷物である。
【００１０】
【発明の実施の形態】
本発明の印刷インキ用樹脂組成物は、ジアルキルアミノ基を骨格に導入したアクリル樹脂を少なくとも含んでいるものである。
ベ−スとなるアクリル樹脂としては、アルキルアクリレ−ト、アルキルメタクリレ−ト等のアクリルユニットを樹脂中に有するアクリル系樹脂で特に限定されるものではない。例えばポリアクリルアクリレ−ト、ポリアルキルメタクリレ−ト、或いはそれらの共重合体等のアクリル系樹脂、アルキルアクリレ−ト／スチレン共重合体、アルキルメタクリレ−ト／スチレン共重合体等の共重合樹脂、アルキルアクリレ−ト／エチレン共重合樹脂等が挙げられる。
【００１１】
アクリル樹脂の数平均分子量は、５，０００〜１００，０００が好ましく、更に好ましくは１０，０００〜７０，０００、特に好ましくは４０，０００〜５０，０００である。５，０００未満では、皮膜がもろく、また１００，０００をこえると樹脂粘度が高くなり、好ましくない。
【００１２】
本発明においてアクリル樹脂に導入されるジアルキルアミノ基としては、ジメチルアミノ基、ジエチルアミノ基、ジプロピルアミノ基、ジブチルアミノ基等のジアルキルアミノ基やジメチルアミノエチルアクリル基、ジエチルアミノエチルアクリル基等のジアルキルアミノアルキルアクリル基、ジメチルアミノエトキシ基、ジエチルアミノエトキシ基等のジアルキルアミノアルコキシ基等が挙げられ、なかでもジアルキルアミノアルキルアクリレ−トが好ましく、特にジメチルアミノエチルアクリレ−ト、ジエチルアミノエチルアクリレ−トが好ましい。
【００１３】
ベ−スアクリル樹脂に対するジアルキルアミノ基の導入は、公知の官能基導入方法で行われ、導入の割合は樹脂固形分１００重量部に対して０．５〜１０重量部が好ましく、更に好ましくは１〜５重量部、特に好ましくは１．５〜４重量部である。０．５重量部未満では導入の効果が得られず、１０重量部を越えた量を導入してもそれだけの効果が得られない場合があり、好ましくない。
【００１４】
本発明の印刷インキ用樹脂組成物は、少なくともジアルキルアミノ基を導入したアクリル樹脂を含むものであり、前記樹脂のみから成るものでもよいが、前記樹脂と相溶性のある他の樹脂の併用も可能である。他の樹脂としては、例えば、ジアルキルアミノ基を導入していないアクリル樹脂やニトロセルロ−ス等が挙げられる。これらの樹脂の１種、又は２種以上の樹脂と、前記樹脂とを混合してもよい。
【００１５】
本発明の印刷インキ組成物に用いられる顔料としては特に制限はないが、一般のインキ、塗料及び記録剤等に使用されている有機、無機顔料を挙げることができる。
有機顔料としてはアゾ系、ジアゾ系、縮合アゾ系、インジゴ系、インダストロン系、アントラキノン系、ベンゾイミダゾロン系、フタロシアニン系、イソインドリノン系などが挙げられる。
無機顔料としては二酸化チタン、炭酸カルシウム、硫酸バリウム、クレー、カーボンブラック、酸化亜鉛、硫化亜鉛、酸化クロム、シリカ、ベンガラ等が挙げられる。
【００１６】
顔料は単独で、または色相及び濃度の調整等を目的として２種以上を混合して用いることもできる。顔料はインキの濃度、着色力を確保する量、好ましくはインキの総重量に対して４〜５０重量％用いられる。
【００１７】
本発明の印刷インキ組成物に用いられる有機溶剤としては、一般のインキ、塗料及び記録剤等に使用されている炭化水素系、ケトン系、アルコ−ル系有機溶剤等を挙げることができる。具体的にはトルエン、メチルシクロへキサン、エチルシクロへキサン等の炭化水素系、アセトン、メチルエチルケトン（ＭＥＫ）、メチルイソブチルケトン等のケトン系、酢酸エチル、酢酸ｎプロピル、酢酸ブチル等のエステル系、メタノ−ル、エタノ−ル、プロパノ−ル、イソプロパノ−ル（ＩＰＡ）、ブタノ−ル等のアルコ−ル系有機溶剤を使用することができる。印刷後のインキ皮膜に残留する溶剤量低減等を考慮して適宜単独で、または２種以上を混合して用いることができる。
【００１８】
本発明の印刷インキ組成物は、少なくともジアルキルアミノ基を導入したアクリル樹脂を含む印刷インキ用樹脂組成物と顔料とを有機溶剤中で溶解又は分散する工程を経て得られる。
具体的には、ジアルキルアミノ基導入アクリル樹脂を少なくとも含む印刷インキ用樹脂組成物と顔料と有機溶剤とから構成されたミルベースを分散機、例えばロールミル、ボールミル、サンドラインミル、アトライター、ペイントシェーカー、ニーダー、ハイスピードミキサ−分散機などを用いて溶解又は分散してインキ組成物を得る。
インキ組成物を製造する際に用いられる印刷インキ用樹脂組成物は、ジアルキルアミノ基導入アクリル樹脂を含むことが必須であるが、他の樹脂との併用も可能である。このとき、印刷インキ用樹脂組成物におけるジアルキルアミノ基を導入したアクリル樹脂の割合は他の樹脂よりも多く、５０重量％（固形分換算）を越えることが好ましい。
【００１９】
次いで、このインキ組成物に、更に印刷インキ用樹脂組成物と、インキの流動性及びインキ皮膜表面の改良のため、必要に応じて界面活性剤やワックスその他の添加剤を加えて粘度が調整され、本発明の印刷インキ組成物が得られる。印刷インキ組成物の製造の際に添加される印刷インキ用樹脂組成物は、上記のインキ組成物の製造で用いられたのと同じ樹脂でもよいし、それ以外の樹脂でもよく、単独、または２種以上を併用してもよい。
【００２０】
本発明で用いられる被印刷体としては、紙又は紙と樹脂との混合物等が挙げられる。また、本発明の印刷物としては、前記被印刷体に本発明の印刷インキ組成物を印刷した紙原反及びこれを加工して成る雑誌、週刊誌、カタログ、パンフレット、ポスタ−、包装紙、紙器等が挙げられる。これらの印刷物は、上記印刷インキ組成物を有機溶剤で印刷インキ粘度まで希釈し、グラビア輪転印刷機にて紙原反へ印刷を行い、その後必要に応じて製本や断裁等の工程を経ること等により得られるが、特にこの製造方法に限定されるものではない。
【００２１】
【実施例】
以下、本発明を実施例に基づき更に詳細に説明するが、本発明の範囲はその要旨を越えない限り、実施例に限定されるものではない。以下、部は重量部、％は重量％を表す。
［実施例１〜２、比較例１〜１４］
（印刷インキ用樹脂組成物の製造）
ベースアクリル樹脂として、スチレン／メチルメタクリレ−ト／メタクリル酸（Ｓｔ／ＭＭＡ／ＭＡＡ＝３５／３５／３０）を用いた。この樹脂固形分１００部に対して、表１に示す官能基をそれぞれ導入（Ｎ置換；３部導入、ＯＨ置換；５部導入）し、官能基導入アクリル樹脂を製造し、印刷インキ用樹脂組成物を得た。
【００２２】
（印刷インキ組成物の製造）
各々の印刷インキ用樹脂組成物２５部と、フタロシアニンブル−１０部と有機溶剤１０部とをペイントシェーカーにて分散、練肉し、藍色のインキ組成物を得た。更に、これらのインキ組成物１００重量部に対して、上記のインキ組成物製造の際に用いられた各々のバインダ−と同じバインダ−２５部と、有機溶剤２０部、添加剤１０部を加えて粘度を調整し、印刷インキ組成物を得た。
【００２３】
次いで、この印刷インキ組成物をザ−ンカップ＃３（離合社製）１６秒（２５℃）になるように有機溶剤を加えて粘度を調整し、グラビア輪転印刷機にて印刷速度５０ｍ／分で紙原反に印刷し、得られた印刷物に対して以下の評価試験を行い、結果を表１に示した。
【００２４】
〔耐裏移り性〕
印刷直後の印刷物の印刷面と非印刷面とを接触させて重ね合わせ、印刷面の裏側からボールペンで同一箇所を５回擦り、非印刷面に移るインキの色の度合いを目視観察した。耐裏移り性を５（全く色が移らず優れている）〜１（完全に色が移っている）の５段階評価で表した。実用上は４以上である。
【００２５】
〔顔料分散性〕
印刷面の光沢を目視観察し、５（光沢が最もあり優れている）〜１（光沢が無い）の５段階評価で表した。実用上は４以上である。
【００２６】
【表１】
0004366882.tif 000002
【００２７】
【発明の効果】
本発明の印刷インキ用樹脂組成物は、ジアルキルアミノ基を導入したアクリル樹脂を少なくとも含んでいるため、樹脂成分が被印刷体に浸透し難い。
また、本発明の印刷インキ組成物は、上記印刷インキ用樹脂組成物樹脂成分が被印刷体に浸透しにくいので、インキ被膜を形成する樹脂が厚くなり、その強度が向上する。更に、インキ皮膜中において顔料を包んで均一に分散させているので、印刷直後においても裏移り現象の抑制効果が得られると共に、優れた顔料分散性を有し、被印刷体上の印刷面に優れた光沢を発現させている。
このため、印刷工程における効率化と美麗な印刷物の提供が可能となった。